(57)【特許請求の範囲】
【請求項１】
異種の各金属材料を腐食環境下で導通可能な状態で接触させて、前記各金属材料のうちの評価対象である被評価金属材料に局部腐食を発生させ、前記局部腐食が発生した状態の前記被評価金属材料の電流密度および電位を測定する測定ステップと、
前記測定ステップによって測定した前記電流密度および前記電位を用いて、前記局部腐食の進行程度が一定の状態である平衡状態の際における前記被評価金属材料の分極特性を推定する推定ステップと、
前記推定ステップによって推定した前記分極特性をもとに、前記被評価金属材料の局部腐食性を評価する評価ステップと、
を含むことを特徴とする金属腐食性評価方法。
【請求項２】
前記推定ステップは、前記測定ステップによって測定した前記電流密度および前記電位の測定値を示す点から、前記被評価金属材料の腐食していない状態における分極曲線と同じ勾配を外挿して、前記平衡状態の際における前記被評価金属材料の分極特性を示す分極曲線を推定することを特徴とする請求項１に記載の金属腐食性評価方法。
【請求項３】
前記測定ステップは、前記各金属材料の面積比を変えて、前記局部腐食が発生した状態の前記被評価金属材料の電流密度および電位を前記面積比別に測定し、
前記推定ステップは、前記測定ステップによって前記面積比別に測定した複数組の前記電流密度および前記電位の測定値を直線近似することにより、前記電流密度および前記電位の関係を示す勾配を導出して、前記平衡状態の際における前記被評価金属材料の分極特性を推定することを特徴とする請求項１に記載の金属腐食性評価方法。
【請求項４】
前記評価ステップは、前記推定ステップによって推定した前記分極特性を、前記被評価金属材料と前記被評価金属材料を浸漬する水溶液との界面の境界条件として用い、前記被評価金属材料の腐食速度および腐食量を算出することを特徴とする請求項１〜３のいずれか一つに記載の金属腐食性評価方法。
【発明の詳細な説明】
【技術分野】
【０００１】
本発明は、腐食環境下において異種の各金属材料を導通可能に接触させた際に局部腐食を生じる金属材料の局部腐食性を評価する金属腐食性評価方法に関するものである。
【背景技術】
【０００２】
近年、構造体用材料として、鉄鋼材料の他に、非鉄金属等の様々な金属材料が適用されつつある。一般に、電気伝導性を有し且つ互いに異なる種類の金属である複数の金属材料が、水溶液あるいは大気環境等の腐食環境下において直接接触あるいは間接接触して電気的に短絡した場合、異種金属接触腐食またはガルバニック腐食を生じる可能性がある。
【０００３】
異種金属接触腐食またはガルバニック腐食（以下、これらを総称して金属腐食と適宜いう）は、互いに直接的または間接的に接触した異種の各金属材料のうち、電気化学的に卑な金属材料に発生する。この際、電気化学的に卑な金属材料の腐食は、同金属材料が単独で腐食する場合に比べて促進される。一方、これらの各金属材料のうち、腐食する卑な金属材料と対をなす電気化学的に貴な金属材料は、この卑な金属材料とは逆に腐食速度が低下し、あるいは、完全に防食される。
【０００４】
このような金属腐食の評価方法としては、従来の電気化学測定の１つである分極曲線測定により、金属腐食を生じる異種の各金属材料の電気化学的性質を把握する方法、あるいは、実際に異種の各金属材料を水溶液中に浸漬して電気的に短絡させ、これによって金属腐食が生じた際、これらの各金属材料の間に流れる電流（以下、カップリング電流という）および各金属材料の電位（以下、カップリング電位という）を測定するガルバニック腐食試験等が用いられている。また、実構造物を模擬して、異種の各金属材料同士が接触した構造体や試験片を腐食環境にさらすことにより、異種金属接触腐食時の金属材料の腐食挙動を調査することも行われる。
【０００５】
なお、金属腐食の評価方法に関する従来技術として、例えば、電解液中に浸漬した各種金属材料単体の分極曲線を電位走査法あるいは定電位ステップ法または定電流ステップ法によって測定し、各種金属材料が組み合わされた際のカップリング電流を分極曲線の測定結果から求め、得られたカップリング電流に基づいて金属材料の腐食速度を予測するものがある（特許文献１参照）。また、金属表面に付着している水膜への酸素溶解速度を算出し、算出した酸素溶解速度と金属表面の水膜の厚さとに基づいて、金属表面に到達する単位時間且つ単位面積当たりの酸素量を算出し、得られた酸素量を用いて金属材料の腐食速度を予測する方法がある（特許文献２参照）。
【先行技術文献】
【特許文献】
【０００６】
【特許文献１】特許第５２２３７８３号公報
【特許文献２】特開２０１２−８３１４０号公報
【発明の概要】
【発明が解決しようとする課題】
【０００７】
しかしながら、上述した従来技術には、以下に示す問題点がある。すなわち、異種の各金属材料が腐食環境下で導通可能な状態で接触した際に発生する異種金属接触腐食等の金属腐食の形態が孔食または粒界腐食等の局部腐食である場合、金属腐食の進行に伴い、金属材料の表面の分極特性は、同金属材料の初期表面（金属腐食が発生する以前の金属表面）のものと異なる分極特性に変化する。この現象は、金属材料に局部腐食が発生した際、この金属材料の腐食部分において溶出金属の濃度が高まり、その一方、電気的中性条件を保つために塩化物イオンが移動して塩化物濃度が高くなる等によって、この金属材料の腐食部分近傍の溶液の性質、腐食性と沖合いのバルクの溶液の性質、腐食性とが乖離するために起こる。
【０００８】
局部腐食が生じている金属材料の分極特性は、この局部腐食部分の特性によって支配されているため、腐食する以前の無垢な金属材料の表面を用いて測定した分極曲線と、局部腐食が発生している状態の金属材料表面の分極曲線とでは、腐食電位（カップリング電位）並びにカップリング電位とカップリング電流密度との関係が大きく異なる。したがって、腐食する以前の金属材料の分極曲線を用いてカップリング電位およびカップリング電流密度を推定しても、実際に異種金属接触腐食時のカップリング電位およびカップリング電流密度の予測精度は高くなかった。また、カップリング電位およびカップリング電流密度の推定結果に基づいて得られた分極曲線（金属材料の分極特性）を境界条件として用い、境界要素法等の数値シミュレーションを行っても、この数値シミュレーションによって推定した金属材料の局部腐食性（例えば腐食量、腐食速度等）の精度は高くなかった。
【０００９】
本発明は、上記の事情に鑑みてなされたものであって、腐食環境下において異種の各金属材料を導通可能な状態で接触させた際に局部腐食を生じる金属材料の局部腐食性を高精度に推定して評価することが可能な金属腐食性評価方法を提供することを目的とする。
【課題を解決するための手段】
【００１０】
ところで、異種金属接触腐食またはガルバニック腐食によって局部腐食が発生した状態の金属材料の分極特性は、金属腐食（詳細には局部腐食）の進行に伴って変化する。このような分極特性を精度高く推定するためには、局部腐食が発生した状態の金属材料のカップリング電流およびカップリング電位の測定結果を用いる必要がある。
【００１１】
腐食金属の分極特性の推定に用いるカップリング電流およびカップリング電位は、互いに異種の各金属材料を腐食環境下において電気的に短絡させ、これにより、金属腐食が発生した状態にして、測定される。これらの各金属材料のうち、一方は、局部腐食性の評価対象である金属材料（以下、被評価金属材料という）であり、他方は、この被評価金属材料に比して電気化学的に貴な金属材料（以下、対極金属材料という）である。
【００１２】
上述したように測定したカップリング電流の密度（以下、カップリング電流密度という）およびカップリング電位は、腐食環境をなす電解液等の水溶液の溶液抵抗が無視できる場合、局部腐食が生じた状態の被評価金属材料のアノード分極曲線と、還元反応を担う対極金属材料のカソード分極曲線との交点に対応する値である。あるいは、このカップリング電流密度の測定値は、対極金属材料で生じるカソード反応による電流と同じ大きさの電流を与えるアノード電流密度の値であり、このカップリング電位の測定値は、カソード反応による電流と同じ大きさのアノード電流を供給する時の電位の値である。このため、被評価金属材料が局部腐食を生じている時の分極曲線は、これらのカップリング電流密度およびカップリング電位の測定値を満足するはずである。したがって、これらのカップリング電流密度およびカップリング電位の測定値を満足するように分極曲線を描くことにより、局部腐食の進行程度が一定の状態（以下、平衡状態という）における被評価金属材料の分極特性を精度高く推定することができる。
【００１３】
なお、金属腐食が発生した状態での分極曲線は、電位走査法あるいは定電位ステップ法または定電流ステップ法によって金属材料に腐食を生じさせて求めることが可能である。しかし、ポテンショスタットまたはガルバノスタット等の電気化学測定装置によって制御された一定電流または一定電圧による測定に比べ、実際の被評価金属材料の局部腐食は、カップリング電流密度およびカップリング電位の双方の変動を伴いながら進行する。また、電気化学測定装置によって制御された腐食速度は、実際の腐食速度における金属の溶解速度やこれに伴う腐食生成物の形成状態が異なる。したがって、実際の被評価金属材料の金属腐食現象を再現するためには、異種金属接触腐食またはガルバニック腐食によるカップリング電流密度およびカップリング電位の各値を測定する必要がある。
【００１４】
本発明は、以上の知見に基づいて鋭意研究を重ねた結果、完成されたものである。すなわち、上述した課題を解決し、目的を達成するために、本発明にかかる金属腐食性評価方法は、異種の各金属材料を腐食環境下で導通可能な状態で接触させて、前記各金属材料のうちの評価対象である被評価金属材料に局部腐食を発生させ、前記局部腐食が発生した状態の前記被評価金属材料の電流密度および電位を測定する測定ステップと、前記測定ステップによって測定した前記電流密度および前記電位を用いて、前記局部腐食の進行程度が一定の状態である平衡状態の際における前記被評価金属材料の分極特性を推定する推定ステップと、前記推定ステップによって推定した前記分極特性をもとに、前記被評価金属材料の局部腐食性を評価する評価ステップと、を含むことを特徴とする。
【００１５】
また、本発明にかかる金属腐食性評価方法は、上記の発明において、前記推定ステップは、前記測定ステップによって測定した前記電流密度および前記電位の測定値を示す点から、前記被評価金属材料の腐食していない状態における分極曲線と同じ勾配を外挿して、前記平衡状態の際における前記被評価金属材料の分極特性を示す分極曲線を推定することを特徴とする。
【００１６】
また、本発明にかかる金属腐食性評価方法は、上記の発明において、前記測定ステップは、前記各金属材料の面積比を変えて、前記局部腐食が発生した状態の前記被評価金属材料の電流密度および電位を前記面積比別に測定し、前記推定ステップは、前記測定ステップによって前記面積比別に測定した複数組の前記電流密度および前記電位の測定値を直線近似することにより、前記電流密度および前記電位の関係を示す勾配を導出して、前記平衡状態の際における前記被評価金属材料の分極特性を推定することを特徴とする。
【００１７】
また、本発明にかかる金属腐食性評価方法は、上記の発明において、前記評価ステップは、前記推定ステップによって推定した前記分極特性を、前記被評価金属材料と前記被評価金属材料を浸漬する水溶液との界面の境界条件として用い、前記被評価金属材料の腐食速度および腐食量を算出することを特徴とする。
【発明の効果】
【００１８】
本発明によれば、腐食環境下において異種の各金属材料を導通可能な状態で接触させた際に局部腐食を生じる金属材料の局部腐食性を高精度に推定して評価することができるという効果を奏する。
【図面の簡単な説明】
【００１９】
【図１】図１は、本発明の実施の形態にかかる金属腐食性評価方法の一例を示すフローチャートである。
【図２】図２は、被評価金属材料の局部腐食発生時におけるカップリング電流密度およびカップリング電位の測定を説明する図である。
【図３】図３は、本発明の実施の形態にかかる金属腐食性評価方法による被評価金属材料の分極特性の推定を説明するための図である。
【図４】図４は、本発明の実施の形態にかかる金属腐食性評価方法による被評価金属材料の局部腐食性の評価を説明するための図である。
【図５】図５は、本発明の実施の形態にかかる金属腐食性評価方法による被評価金属材料の分極特性推定の別例を説明するための図である。
【図６】図６は、本発明の実施例１における局部腐食が発生した状態の被評価金属材料に対するカップリング電流密度の測定結果を示す図である。
【図７】図７は、本発明の実施例１における局部腐食が発生した状態の被評価金属材料に対するカップリング電位の測定結果を示す図である。
【図８】図８は、本発明の実施例１における被評価金属材料の局部腐食平衡状態時の分極特性を推定した結果を示す図である。
【図９】図９は、本発明の実施例１における被評価金属材料のガルバニック電位の推定結果を示す図である。
【図１０】図１０は、アルミニウム合金の分極測定試験によって得られた電位と腐食進展速度との関係を示す図である。
【図１１】図１１は、本発明の実施例２における被評価金属材料の局部腐食平衡状態時の分極特性を推定した結果を示す図である。
【発明を実施するための形態】
【００２０】
以下に、添付図面を参照して、本発明にかかる金属腐食性評価方法の好適な実施の形態について詳細に説明する。なお、本実施の形態により、本発明が限定されるものではない。
【００２１】
（金属腐食性評価方法）
まず、本発明の実施の形態にかかる金属腐食性評価方法について説明する。図１は、本発明の実施の形態にかかる金属腐食性評価方法の一例を示すフローチャートである。図２は、被評価金属材料の局部腐食発生時におけるカップリング電流密度およびカップリング電位の測定を説明する図である。図３は、本発明の実施の形態にかかる金属腐食性評価方法による被評価金属材料の分極特性の推定を説明するための図である。図４は、本発明の実施の形態にかかる金属腐食性評価方法による被評価金属材料の局部腐食性の評価を説明するための図である。
【００２２】
図１に示すように、本実施の形態にかかる金属腐食性評価方法では、まず、被評価金属材料の局部腐食発生時におけるカップリング電流密度およびカップリング電位を測定する（ステップＳ１０１）。
【００２３】
ステップＳ１０１では、被評価金属材料１として、腐食環境下において孔食や粒界腐食等の局部腐食を生じる金属材料の試験片が準備される。また、この被評価金属材料１とは異種の金属材料の試験片が、対極金属材料２として準備される。対極金属材料２は、本実施の形態において被評価金属材料１と対をなし、この被評価金属材料１に比べて電位が貴な金属材料である。すなわち、被評価金属材料１は、本実施の形態における対極金属材料２に比べて電位が卑な金属材料である。これらの被評価金属材料１および対極金属材料２、すなわち異種の各金属材料を、腐食環境下で導通可能な状態にして、この被評価金属材料１に局部腐食を発生させる。このように局部腐食が発生した状態の被評価金属材料１のカップリング電流密度およびカップリング電位を測定する。
【００２４】
具体的には、図２に示すように、ステップＳ１０１において、被評価金属材料１および対極金属材料２は、ガルバニック腐食測定装置１０に設置して、ガルバニック腐食測定装置１０における容器１１内の腐食液１２に浸漬した状態にする。腐食液１２は、被評価金属材料１に金属腐食を発生させる腐食環境をなす液である。本実施の形態では、腐食液１２として、例えば、電解液等の水溶液が用いられる。また、これらの被評価金属材料１および対極金属材料２は、電流計測器（例えば図２に示す無抵抗電流計１３）によって接続される。上記のように腐食液１２に浸漬した状態の被評価金属材料１および対極金属材料２は、この腐食液１２を介して電気的に短絡する。この状態において、被評価金属材料１には、局部的な金属腐食すなわち局部腐食が発生する。
【００２５】
被評価金属材料１に局部腐食が発生した状態において、被評価金属材料１はアノード電極として作用し、対極金属材料２はカソード電極として作用する。この際、被評価金属材料１と対極金属材料２との電位差が生じ、これにより、被評価金属材料１と対極金属材料２との間に、カップリング電流が流れる。ステップＳ１０１では、このようなカップリング電流を、無抵抗電流計１３等の電流計測器によって時間経過とともに連続的または断続的に計測し、その都度、計測したカップリング電流の被評価金属材料１の表面に対する密度を、被評価金属材料１のカップリング電流密度として測定する。本実施の形態において、カップリング電流密度の測定値は、例えば、上記のように計測したカップリング電流の値を、被評価金属材料１のうちの腐食液１２に浸漬している部分の面積で除することによって得られる。
【００２６】
また、ステップＳ１０１では、上述したカップリング電流密度の測定に並行して、被評価金属材料１のカップリング電位を測定する。具体的には、アノード電極としての被評価金属材料１は、カップリング電位まで分極される。この被評価金属材料１のカップリング電位は、腐食液１２の溶液抵抗に起因して、カソード電極としての対極金属材料２の電位と完全には等しくならない。このため、ステップＳ１０１において、被評価金属材料１のカップリング電位は、図２に示すように、参照電極３を用いて測定する。例えば、参照電極３として、銀／塩化銀の電極（Ａｇ／ＡｇＣｌ電極）等を用い、この参照電極３に対する被評価金属材料１の電位をカップリング電位として測定する。この際、参照電極３は、上述したように被評価金属材料１および対極金属材料２を浸漬する腐食液１２中に直接浸漬してもよい。あるいは、図２に示すように、参照電極３を浸漬する試験溶液と腐食液１２との混合を防止するために、参照電極３は、ルギン毛細管付きの塩橋１４を介して被評価金属材料１と電気的に接続されるように設けてもよい。
【００２７】
測定されるカップリング電位は、被評価金属材料１の局部腐食の進行に伴って経時変化する。これは、以下に示す理由による。すなわち、被評価金属材料１に局部腐食が発生した場合、この被評価金属材料１の局所的な金属腐食部分（以下、局部腐食部分という）において集中的に被評価金属材料１の金属腐食が進行する。この金属腐食の進行に伴い、被評価金属材料１の局部腐食部分における腐食孔中の溶液の液性が変化する。この結果、腐食孔中の溶液の液性は、この腐食孔の外部におけるバルク溶液の腐食性と異なるものとなる。このことが、上述したカップリング電位の経時変化を招来する。
【００２８】
なお、ステップＳ１０１では、被評価金属材料１のカップリング電流密度およびカップリング電位を、その測定開始から、評価を所望する被評価金属材料１の局部腐食の状態が得られるまでの経過時間、継続的に測定することが最適である。しかし、被評価金属材料１に局部腐食が発生した状態において、局部腐食が所定の程度まで進行した場合、被評価金属材料１の局部腐食部分に形成された食孔や隙間の内部における溶液の化学種の濃度は、飽和に達する。これに伴い、被評価金属材料１のカップリング電流およびカップリング電位は、次第に安定した状態になる。このため、被評価金属材料１のカップリング電流密度およびカップリング電位の各測定は、安定したカップリング電流やカップリング電位が得られるまで行うこととしてもよい。
【００２９】
上述したステップＳ１０１を行った後、本発明の実施の形態にかかる金属腐食性評価方法では、被評価金属材料１のカップリング電流密度およびカップリング電位の測定結果をもとに、被評価金属材料１の局部腐食平衡状態時における分極特性を推定する（ステップＳ１０２）。本実施の形態において、局部腐食の平衡状態は、局部腐食の進行程度が一定となった状態である。具体的には、局部腐食の進行程度が所定の範囲内に収まる状態である場合、局部腐食は平衡状態であるとする。例えば、局部腐食が平衡状態である場合、局部腐食の進行程度を示す腐食速度は、一定の状態（所定の範囲内に収まる状態）である。
【００３０】
ステップＳ１０２では、上述したステップＳ１０１（測定ステップ）によって測定した被評価金属材料１のカップリング電流密度およびカップリング電位を用いて、局部腐食が平衡状態の際における被評価金属材料１の分極特性を推定する。この際、カップリング電流密度およびカップリング電位の各測定値は被評価金属材料１の局部腐食の進行に伴って経時変化しているため、測定したカップリング電流密度およびカップリング電位の各代表値を用いて、局部腐食が平衡状態である際の被評価金属材料１の分極特性（本実施の形態において、局部腐食平衡状態時の分極特性と適宜いう）を推定する。
【００３１】
具体的には、ステップＳ１０２において、まず、上述したステップＳ１０１によって測定したカップリング電流密度およびカップリング電位の各代表値を決定する。カップリング電流密度の代表値は、ステップＳ１０１によるカップリング電流密度の各測定値を代表する値であり、目的に応じた方法によって決定される。例えば、カップリング電流密度の代表値は、ステップＳ１０１における全測定期間に取得したカップリング電流密度の平均測定値であってもよいし、この全測定期間における最終時点のカップリング電流密度の測定値（最終測定値）であってもよいし、カップリング電流密度が所定の範囲内に安定した期間におけるカップリング電流密度の平均測定値であってもよい。
【００３２】
これと同様に、カップリング電位の代表値は、ステップＳ１０１によるカップリング電位の各測定値を代表する値であり、目的に応じた方法によって決定される。例えば、カップリング電位の代表値は、ステップＳ１０１における全測定期間に取得したカップリング電位の平均測定値であってもよいし、この全測定期間におけるカップリング電位の最終測定値であってもよいし、カップリング電位が所定の範囲内に安定した期間におけるカップリング電位の平均測定値であってもよい。
【００３３】
つぎに、ステップＳ１０２では、上述したように決定したカップリング電流密度およびカップリング電位の各代表値と、被評価金属材料１の通常の分極曲線とを用いて、被評価金属材料１の局部腐食平衡状態時の分極特性を推定する。本実施の形態において、被評価金属材料１の通常の分極曲線は、被評価金属材料１の腐食していない状態における分極曲線（アノード溶解曲線）である。このような通常の分極曲線は、例えば、研磨まま且つ金属腐食のない状態の被評価金属材料１の表面について予め測定される。局部腐食が発生した状態の被評価金属材料１のカップリング電流密度およびカップリング電位が、１つの条件、具体的には、上述したように決定した各代表値の形で得られている場合、被評価金属材料１の局部腐食平衡状態時の分極特性を推定する際に、この被評価金属材料１の通常の分極曲線を用いることができる。
【００３４】
具体的には、図３に示すように、カップリング電位とカップリング電流密度との相関を示す直交２軸座標系に、被評価金属材料１の測定点Ｐ１をプロットする。測定点Ｐ１は、ステップＳ１０１によって測定した被評価金属材料１のカップリング電流密度およびカップリング電位の測定値を示す点である。本実施の形態において、この測定点Ｐ１は、被評価金属材料１のカップリング電流密度の測定値に基づく代表値とカップリング電位の測定値に基づく代表値とを示している。続いて、図３に示すように、プロットした測定点Ｐ１から、被評価金属材料１の通常の分極曲線Ｌ１１と同じ勾配を外挿して、局部腐食が平衡状態の際における被評価金属材料１の分極特性を示す分極曲線Ｌ１を推定する。
【００３５】
被評価金属材料１の分極曲線Ｌ１の推定においては、図３に示すように、通常の分極曲線Ｌ１１の勾配を、被評価金属材料１の測定点Ｐ１を通る座標位置に描き、これにより、局部腐食が発生した状態の被評価金属材料１の分極曲線Ｌ１を作成する。この分極曲線Ｌ１は、腐食環境下における被評価金属材料１のカップリング電位とカップリング電流密度との関係を示すものであり、局部腐食が進行中の被評価金属材料１の分極特性そのものであるカップリング電位およびカップリング電流密度の各代表値を、これらの各測定結果として包含している。また、この分極曲線Ｌ１の勾配は、通常の分極曲線Ｌ１１の勾配、すなわち、局部腐食が発生していない状態の被評価金属材料１のカップリング電位の変化に対するカップリング電流密度の変化量の比と同じである。実際には、局部腐食部分における溶液の液性は、初期の溶液の液性とは異なるため、カップリング電流密度の電位依存性は、局部腐食が発生していない状態のものとは異なる。しかし、アノード反応による金属の溶解は電位依存性が強く、その勾配が非常に急であるため、ここでは初期の腐食が起きていない被評価金属材料１の電流密度の電位依存性を外挿する。このような分極曲線Ｌ１と通常の分極曲線Ｌ１１との相違は、腐食電位のシフトのみである。すなわち、図３に示すように、局部腐食が発生した状態の被評価金属材料１の分極曲線Ｌ１は、腐食電位のシフト分だけ通常の分極曲線Ｌ１１が測定点Ｐ１に向かって平行移動したものである。以上のようにして作成（推定）した分極曲線Ｌ１は、推定する被評価金属材料１の局部腐食平衡状態時の分極特性を高精度に示している。
【００３６】
上述したステップＳ１０２を行った後、本発明の実施の形態にかかる金属腐食性評価方法では、ステップＳ１０２（推定ステップ）による被評価金属材料１の分極特性の推定結果をもとに、この被評価金属材料１の局部腐食性を評価する（ステップＳ１０３）。
【００３７】
ステップＳ１０３では、まず、上述したステップＳ１０２によって推定した被評価金属材料１の局部腐食平衡状態時の分極特性を用い、局部腐食が平衡状態である際の被評価金属材料１のカップリング電位およびカップリング電流密度を推定する。具体的には、図４に示すように、局部腐食が発生した状態の被評価金属材料１の分極曲線Ｌ１と、対極金属材料２の分極曲線Ｌ２との交点Ｐ１１を求める。対極金属材料２は、上述したように、アノード電極としての被評価金属材料１と対をなすカソード電極の金属材料（カソード金属）である。図４に示す分極曲線Ｌ２は、この対極金属材料２の分極特性を示すものである。ステップＳ１０３では、これらの分極曲線Ｌ１，Ｌ２の交点Ｐ１１から、局部腐食が平衡状態である際の被評価金属材料１のカップリング電位およびカップリング電流密度を推定する。以下、ステップＳ１０３によって推定した被評価金属材料１の局部腐食平衡状態時におけるカップリング電位およびカップリング電流密度は、各々、ガルバニック電位およびガルバニック電流密度と適宜いう。
【００３８】
つぎに、ステップＳ１０３では、上述したように推定した被評価金属材料１のガルバニック電位およびガルバニック電流密度をもとに、被評価金属材料１の局部腐食性を評価する。局部腐食が発生した状態の被評価金属材料１の分極特性は局部腐食の進行に伴って変化するため、この被評価金属材料の局所的な環境における局所腐食の平衡状態から、この被評価金属材料１の腐食量および腐食速度等の局部腐食性を推定して評価することが必要となる。具体的には、推定したガルバニック電流密度を、ファラデーの法則によって被評価金属材料１の腐食量に換算する。また、被評価金属材料１のカップリング電位と局部腐食の程度（例えば腐食深さ、腐食頻度、腐食速度等）とを定量的に予め調べておく。ステップＳ１０３では、推定したガルバニック電位を、予め調査した被評価金属材料１のカップリング電位と局部腐食の程度との関係に基づいて、被評価金属材料１の局部腐食の程度に換算する。このようにして得られた被評価金属材料１の局部腐食による腐食量と腐食速度等の局部腐食の程度とを、対極金属材料２に対する被評価金属材料１の局部腐食性として評価する。
【００３９】
ここで、被評価金属材料１の通常の分極曲線Ｌ１１（図３参照）は、バルク溶液に接した無垢な金属表面の電気化学特性のみを表している。このような通常の分極曲線Ｌ１１によって表される電気化学特性は、腐食孔内の溶液に接した腐食状態の金属の電気化学特性と異なる。したがって、この通常の分極曲線Ｌ１１と、被評価金属材料１と対をなすカソード金属の分極曲線（図４に示す対極金属材料２の分極曲線Ｌ２）との交点からカップリング電位および腐食速度に対応するカップリング電流密度を推定しても、得られる推定結果の精度は、被評価金属材料１の実際の腐食量に対して低い。
【００４０】
これに対し、上述したステップＳ１０２によって推定した被評価金属材料１の分極特性を用いることにより、被評価金属材料１の局部腐食による分極特性の電位シフトおよびカップリング電流密度を正確に推定することが可能となる。この結果、ステップＳ１０３では、被評価金属材料１の分極曲線Ｌ１と対極金属材料２の分極曲線Ｌ２との交点Ｐ１１（図４参照）から、ガルバニック電位およびガルバニック電流密度を高精度に推定することができる。これらのガルバニック電位およびガルバニック電流密度の推定結果を用いることにより、上述した対極金属材料２に対する被評価金属材料１の局部腐食性を高精度に評価することができる。
【００４１】
また、ステップＳ１０３では、上述したステップＳ１０２によって推定した被評価金属材料１の分極特性を、この被評価金属材料１と同被評価金属材料１を浸漬する腐食液１２との界面の境界条件として用い、この被評価金属材料１の腐食速度および腐食量を算出する。具体的には、境界要素法等の数値シミュレーションによって被評価金属材料１の異種金属接触腐食をシミュレーションする際、ステップＳ１０２によって推定した被評価金属材料１の分極特性を、この被評価金属材料１と腐食液１２との界面の境界条件として用いる。
【００４２】
このようなシミュレーションでは、被評価金属材料１を浸漬した腐食液１２中の物質移動の支配方程式を、この被評価金属材料１と腐食液１２との界面あるいは腐食液１２と気相との界面の境界条件として被評価金属材料１の分極特性の推定結果を与えて計算する。これにより、局部腐食が平衡状態である際の被評価金属材料１の表面におけるガルバニック電位およびガルバニック電流密度を得ることができる。この結果、被評価金属材料１の局部腐食性の高精度なシミュレーション結果を得ることができる。例えば、シミュレーション結果から得られたガルバニック電流密度を、ファラデーの法則によって被評価金属材料１の腐食量に換算することができる。また、シミュレーション結果から得られたガルバニック電位を、予め調査した被評価金属材料１のカップリング電位と局部腐食の程度との関係に基づいて、被評価金属材料１の局部腐食の程度に換算することができる。ステップＳ１０３では、このようにして得られた被評価金属材料１の局部腐食による腐食量と腐食速度等の局部腐食の程度とを、対極金属材料２に対する被評価金属材料１の局部腐食性として評価する。この結果、被評価金属材料１の局部腐食性の高精度な評価結果を得ることができる。
【００４３】
上述したステップＳ１０３による被評価金属材料１の局部腐食性の評価結果を用いることにより、対極金属材料２と直接的または間接的に接触する被評価金属材料１の腐食寿命を高精度に推定することができる。また、この局部腐食性の評価結果を用いることにより、被評価金属材料１の防錆設計を高精度に行うことができる。
【００４４】
一方、本発明の実施の形態にかかる金属腐食性評価方法では、局部腐食が発生した状態である被評価金属材料１の分極特性の勾配をより詳細に決定する場合、互い異種の各金属材料の面積比を変えてカップリング電位およびカップリング電流密度の測定を行う。この場合、図１に示したステップＳ１０１では、互いに異種の各金属材料の面積比、すなわち、被評価金属材料１と対極金属材料２との面積比を変えて、局部腐食が発生した状態の被評価金属材料１のカップリング電流密度およびカップリング電位を面積比別に測定する。
【００４５】
被評価金属材料１と対極金属材料２との面積比が異なる場合、被評価金属材料１が対極金属材料２によって分極される程度が異なるので、カップリング電位の測定値が変化し、これに伴い、カップリング電流密度の測定値が変化する。このステップＳ１０１では、被評価金属材料１と対極金属材料２との異なる複数の面積比についてガルバニック試験を各々行う。これにより、被評価金属材料１と対極金属材料２との面積比別に異なる複数組のカップリング電流密度およびカップリング電位の各測定値が得られる。
【００４６】
その後、このステップＳ１０１に続くステップＳ１０２では、上述したステップＳ１０１によって面積比別に測定した複数組のカップリング電流密度およびカップリング電位の測定値を直線近似する。これにより、これら複数組のカップリング電流密度およびカップリング電位の関係を示す勾配を導出して、局部腐食が平衡状態の際における被評価金属材料１の分極特性を推定する。以下、このステップＳ１０２について詳細に説明する。
【００４７】
図５は、本発明の実施の形態にかかる金属腐食性評価方法による被評価金属材料の分極特性推定の別例を説明するための図である。アノード電極としての被評価金属材料１に金属腐食（具体的には局部腐食）が発生した際、この被評価金属材料１は、腐食液中においてアノード溶解する。このアノード溶解における被評価金属材料１のカップリング電流密度およびカップリング電位の関係は、多くの場合、Buttler-Volmerの関係によって表される。このような関係にあるカップリング電位およびカップリング電流密度、すなわち、上述した面積比別の複数組のカップリング電位およびカップリング電流密度の各測定値に対し、カップリング電位とカップリング電流密度の対数とを直線近似する演算処理を行う。これにより、上述した複数組のカップリング電流密度およびカップリング電位の関係を示す勾配を導出する。この勾配は、図５に示す相関線Ｌ３のカップリング電位とカップリング電流密度の対数との勾配によって表される。
【００４８】
図５に示す相関線Ｌ３は、上述した複数組のカップリング電流密度の対数およびカップリング電位の各測定値を直線近似して得られる相関線である。このような相関線Ｌ３によって示されるカップリング電位とカップリング電流密度との関係を用いることにより、通常の分極曲線Ｌ１１のカップリング電位とカップリング電流密度の対数との勾配を外挿して用いることなく、局部腐食が平衡状態の際における被評価金属材料１の分極特性を推定することができる。すなわち、相関線Ｌ３は、推定する被評価金属材料１の局部腐食平衡状態時の分極特性を高精度に示している。この相関線Ｌ３によって示される被評価金属材料１の分極特性の推定結果は、上述したステップＳ１０３において被評価金属材料１の局部腐食性の評価に用いられる。
【００４９】
（実施例１）
つぎに、本発明の実施例１について説明する。実施例１では、図２に示す被評価金属材料１としてアルミニウム合金を用い、対極金属材料２として軟鋼を用いた。これらのアルミニウム合金および軟鋼は、面積が１［ｃｍ2］の電極の態様にし、互いに対向するようにガルバニック腐食測定装置１０に設置して、腐食環境をなす腐食液１２としての５［％］濃度の塩化ナトリウム水溶液（ＮａＣｌ水溶液）中に浸漬した。この際、アルミニウム合金と軟鋼との電極間距離は、７０［ｍｍ］とした。実施例１において、被評価金属材料１としてのアルミニウム合金は、単独で溶液に浸漬させた時に対極金属材料２よりも電位が卑な金属材料であり、アノード電極となる。すなわち、対極金属材料２としての軟鋼は、単独で溶液に浸漬させた時に被評価金属材料１よりも電位が貴な金属材料であり、カソード電極となる。
【００５０】
実施例１では、上述した条件の下、アルミニウム合金と軟鋼とをＮａＣｌ水溶液中において電気的に短絡させ、これにより、被評価金属材料１としてのアルミニウム合金に粒界腐食を発生させるガルバニック腐食試験を行った。このガルバニック腐食試験においては、上述したアルミニウム合金と軟鋼とを無抵抗電流計１３に接続し、この無抵抗電流計１３により、粒界腐食が発生した状態におけるアルミニウム合金のカップリング電流密度を、また、アルミニウム合金の表面近傍にルギン毛細管を設置し、塩橋１４（図２参照）を介して参照電極３と接続することでカップリング電位を各々測定した。この際、アルミニウム合金のカップリング電位およびカップリング電流密度の各測定時間は、各々、１２０［ｈｒ］とした。また、カップリング電位は、参照電極３としての飽和カロメル電極を用いて測定した。
【００５１】
図６は、本発明の実施例１における局部腐食が発生した状態の被評価金属材料に対するカップリング電流密度の測定結果を示す図である。図７は、本発明の実施例１における局部腐食が発生した状態の被評価金属材料に対するカップリング電位の測定結果を示す図である。図７に示すように、カップリング電位の測定結果から、測定時間が８０［ｈｒ］以上である測定期間において、カップリング電位が安定する傾向がみられた。このため、実施例１では、図６に示すように経時変化したカップリング電流密度の測定結果のうち、測定時間が８０〜１２０［ｈｒ］である測定期間に連続的に測定したカップリング電流密度の平均値を、アルミニウム合金のカップリング電流密度の代表値として求めた。また、図７に示すように経時変化したカップリング電位の測定結果のうち、上記カップリング電流密度の場合と同じ測定期間（８０〜１２０［ｈｒ］）に連続的に測定したカップリング電位の平均値を、アルミニウム合金のカップリング電位の代表値として求めた。
【００５２】
つぎに、実施例１では、上述したように測定したカップリング電位およびカップリング電流密度の各代表値を用い、局部腐食（具体的には粒界腐食）が平衡状態の際におけるアルミニウム合金の分極特性を推定した。
【００５３】
図８は、本発明の実施例１における被評価金属材料の局部腐食平衡状態時の分極特性を推定した結果を示す図である。実施例１では、図８に示すように、アルミニウム合金のカップリング電位およびカップリング電流密度の各代表値を示す測定点Ｐ１から、同アルミニウム合金の通常の分極曲線（例えば図３に示した通常の分極曲線Ｌ１１）と同じ勾配を外挿する。これにより、図８に示す分極曲線Ｌ１、すなわち、局部腐食が平衡状態の際におけるアルミニウム合金の分極曲線を推定する。この分極曲線Ｌ１は、上述した図３に示したように、このアルミニウム合金の通常の分極曲線Ｌ１１を卑な電位側へシフトさせた曲線となっている。実施例１では、このような分極曲線Ｌ１によって示されるカップリング電位およびカップリング電流密度の関係を、被評価金属材料１であるアルミニウム合金の局部腐食平衡状態時の分極特性として推定した。
【００５４】
続いて、実施例１では、上述したように推定した分極特性を用い、アルミニウム合金に発生した粒界腐食が平衡状態である際の同アルミニウム合金のガルバニック電位を推定した。図９は、本発明の実施例１における被評価金属材料のガルバニック電位の推定結果を示す図である。図９には、上述したように推定したアルミニウム合金の分極曲線Ｌ１（アノード分極曲線）と、このアルミニウムと対をなす対極金属材料２である軟鋼の分極曲線Ｌ２（カソード分極曲線）とが図示されている。また、図９には、このアルミニウム合金の通常の分極曲線Ｌ１１が図示されている。
【００５５】
図９に示すように、実施例１では、アルミニウム合金の分極曲線Ｌ１と軟鋼の分極曲線Ｌ２との交点Ｐ１１から、異種金属接触腐食による粒界腐食が平衡状態である際のアルミニウム合金のガルバニック電位は、−０．７５８［Ｖ］と推定された。一方、本実施例１に対する比較例では、アルミニウム合金の通常の分極曲線Ｌ１１と軟鋼の分極曲線Ｌ２との交点Ｐ１２から、このアルミニウム合金のガルバニック電位は、−０．６４８［Ｖ］と推定された。なお、上記ガルバニック電位の推定において、アルミニウム合金と軟鋼との電極間距離およびＮａＣｌ水溶液の濃度を考慮すると、溶液抵抗は無視できる。
【００５６】
一方、本実施例１とは別に、同じ腐食液１２（ＮａＣｌ水溶液）を用いて、被評価金属材料１としてのアルミニウム合金の定電位分極試験を行った。この定電位分極試験は、−０．８２５［Ｖ］から−０．６２５［Ｖ］までの電位範囲について−０．２５［Ｖ］の電位間隔で実施した。また、この定電位分極試験の試験期間は９６時間とした。この定電位分極試験後のアルミニウム合金試料の表面を、断面から２０［ｍｍ］の長さの範囲に亘って５箇所観察し、これら５箇所の観察部分のうちの最も金属腐食が進行した部分の最大腐食深さを試験期間（９６時間）によって除した。これによって算出した値を、アルミニウム合金に発生した粒界腐食の深さ方向の進展速度（以下、腐食進展速度という）［μｍ／ｈｒ］とした。
【００５７】
図１０は、アルミニウム合金の分極測定試験によって得られた電位と腐食進展速度との関係を示す図である。この分極測定試験によるアルミニウム合金の電位と腐食進展速度との関係は、図１０の相関線Ｌ１２によって示される。すなわち、このアルミニウム合金の腐食進展速度は、電位の増加に伴って増加し、所定の電位以上の範囲においてほぼ一定となる。この腐食進展速度が一定となった状態では、アルミニウム合金の腐食は粒界腐食ではなく全面溶解となっている。
【００５８】
実施例１では、上述したようにアルミニウム合金のガルバニック電位を推定した後、被評価金属材料１であるアルミニウム合金の局部腐食性として、このアルミニウム合金の局部腐食平衡時における腐食進展速度を推定した。実施例１におけるアルミニウム合金の腐食進展速度の推定結果と、本実施例１の比較例におけるアルミニウム合金の腐食進展速度の推定結果とを表１に示す。また、表１には、実際に５［％］濃度のＮａＣｌ水溶液中でアルミニウム合金と軟鋼との組み合わせにおける９６時間のガルバニック腐食を同アルミニウム合金に発生させ、これによって求めたアルミニウム合金の実際の平均腐食速度が、あわせて示されている。
【００５９】
【表１】
0006048445.tif 000002
【００６０】
表１に示すように、比較例では、ガルバニック電位の推定値（＝−０．６４８［Ｖ］）を用い、図１０に示す相関線Ｌ１２からアルミニウム合金の腐食進展速度を推定した結果、４６［μｍ／ｈｒ］という腐食進展速度の推定値が得られた。この比較例による腐食進展速度の推定値は、アルミニウム合金の粒界腐食における実際の平均腐食速度（＝１６．１［μｍ／ｈｒ］）との誤差が大きいものであった。このことから、従来の研磨ままの腐食していない金属表面を用いて測定した分極曲線（具体的には被評価金属材料１の通常の分極曲線Ｌ１１）を用いても、実際のガルバニック腐食による被評価金属材料１の局部腐食の進行程度（進展程度）を精度よく推定することは困難であることが分かった。
【００６１】
この比較例に対し、実施例１では、ガルバニック電位の推定値（＝−０．７５８［Ｖ］）を用い、図１０に示す相関線Ｌ１２からアルミニウム合金の腐食進展速度を推定した結果、表１に示すように、１５．３［μｍ／ｈｒ］という腐食進展速度の推定値が得られた。この実施例１による腐食進展速度の推定値は、表１に示す実際の平均腐食速度（＝１６．１［μｍ／ｈｒ］）に極めて近いものであった。すなわち、実施例１による腐食進展速度の推定値と実際の平均腐食速度との誤差は、上述した比較例に比べ、極めて小さいものであった。このことから、本発明によって推定した分極曲線（具体的には被評価金属材料１の局部腐食平衡状態時の分極曲線Ｌ１）を用いることにより、実際のガルバニック腐食による被評価金属材料１の局部腐食の進行程度を高精度に推定できることが分かった。
【００６２】
（実施例２）
つぎに、本発明の実施例２について説明する。実施例２では、図２に示す被評価金属材料１としてのアルミニウム合金と対極金属材料２としての軟鋼との面積比（以下、Ｆｅ／Ａｌ面積比という）を「１」と「１０」との２種類に変える。これら２つの異なるＦｅ／Ａｌ面積比別に、ガルバニック腐食試験を実施して、アルミニウム合金のカップリング電流密度およびカップリング電位を各々測定した。なお、ガルバニック腐食試験において、電気化学測定を行うためのガルバニック腐食測定装置１０（図２参照）の大きさには限りがある。このため、実施例２において、Ｆｅ／Ａｌ面積比が１０［−］である場合のアルミニウム合金のカップリング電流密度およびカップリング電位は、直径が９．５［ｍｍ］のアルミニウム合金と直径が３０［ｍｍ］の軟鋼とを用いて測定した。
【００６３】
また、実施例２におけるＦｅ／Ａｌ面積比別のカップリング電流密度およびカップリング電位の各測定時間は、各々、１２０［ｈｒ］とした。実施例２において測定したカップリング電流密度およびカップリング電位の各代表値は、Ｆｅ／Ａｌ面積比が「１」または「１０」の何れの場合においても、上述した実施例１の方法と同様に、測定時間が８０〜１２０［ｈｒ］である測定期間について算出したカップリング電流密度の平均値またはカップリング電位の平均値とした。なお、実施例２の上記以外のガルバニック腐食試験条件および電気化学測定条件は、上述した実施例１と同じとした。
【００６４】
図１１は、本発明の実施例２における被評価金属材料の局部腐食平衡状態時の分極特性を推定した結果を示す図である。図１１において、測定点Ｐ２は、Ｆｅ／Ａｌ面積比が１０［−］である場合に測定したアルミニウム合金のカップリング電位およびカップリング電流密度の各代表値を示す。測定点Ｐ３は、Ｆｅ／Ａｌ面積比が１［−］である場合に測定したアルミニウム合金のカップリング電位およびカップリング電流密度の各代表値を示す。
【００６５】
実施例２では、測定点Ｐ２に対応するカップリング電位およびカップリング電流密度の各代表値と、測定点Ｐ３に対応するカップリング電位およびカップリング電流密度の各代表値とを直線近似した。これにより、Ｆｅ／Ａｌ面積比が１０［−］である場合のカップリング電位およびカップリング電流密度の関係と、Ｆｅ／Ａｌ面積比が１［−］である場合のカップリング電位およびカップリング電流密度の関係とを示す勾配を導出した。この導出した勾配は、図１１に示す相関線Ｌ３のカップリング電位とカップリング電流密度との勾配によって表される。図１１に示す相関線Ｌ３は、被評価金属材料１としてのアルミニウム合金の通常の分極曲線と厳密には異なるが、局部腐食発生時のアノード分極曲線は電位依存性が大きいため、ほぼ同じ傾きを有している。実施例２では、このような相関線Ｌ３に基づいて、粒界腐食が平衡状態の際におけるアルミニウム合金の分極特性を推定した。
【００６６】
上述したように、実施例２では、Ｆｅ／Ａｌ面積比別に異なる複数組のカップリング電位およびカップリング電流密度がアルミニウム合金について与えられれば、得られたカップリング電位とカップリング電流密度との関係を直線近似することにより、粒界腐食等の局部腐食が発生しているアルミニウム合金の局部腐食平衡状態時の分極特性を示す相関線（例えばアノード分極曲線）を推定することができる。実施例２によって推定されたアルミニウム合金のアノード分極曲線は、上述した実施例１と殆ど同じ結果になった。すなわち、実施例２によるアノード分極曲線等の相関線（例えば図１１に示す相関線Ｌ３）と軟鋼のカソード分極曲線との交点からガルバニック電位を推定し、このガルバニック電位の推定値と図１０に示した相関線Ｌ１２とを用いて推定したアルミニウム合金の腐食進展速度は、実際に観察したアルミニウム合金の金属腐食をもとに計算した腐食速度（例えば表１に示す実際の平均腐食速度）と良く一致した。
【００６７】
以上、説明したように、本発明の実施の形態では、互いに異種の金属材料である被評価金属材料と対極金属材料とを腐食環境下で導通可能に接触した状態にして被評価金属材料に局部腐食を発生させ、局部腐食が発生した状態の被評価金属材料のカップリング電流密度およびカップリング電位を測定し、測定したカップリング電流密度およびカップリング電位を用いて、局部腐食が平衡状態である際の被評価金属材料の分極特性を推定し、この推定した分極特性をもとに、被評価金属材料の局部腐食性を評価している。
【００６８】
このため、局部腐食の進行に伴って変化する被評価金属材料の局部腐食平衡時の分極特性（例えばカップリング電位とカップリング電流密度との関係を示す分極曲線）を精度高く推定することができる。この推定した分極特性を用いることにより、被評価金属材料の局部腐食平衡状態時のガルバニック電流密度およびガルバニック電位を精度高く推定することができる。これらの推定したガルバニック電流密度およびガルバニック電位を、局部腐食を発生させた状態の被評価金属材料に関する数値シミュレーションの境界条件等、局部腐食性の演算処理に適宜用いることにより、被評価金属材料に発生する局部腐食の程度（例えば腐食深さ、腐食速度、腐食頻度等）および腐食量を精度高く推定することができる。この推定結果に基づき、腐食環境下において異種の各金属材料を導通可能に接触させた際に局部腐食を生じる被評価金属材料の局部腐食性を精度高く評価することができる。
【００６９】
本発明の実施の形態にかかる金属腐食性評価方法を用いることにより、対極金属材料に対する被評価金属材料の局部腐食性を精度高く評価することができる。この結果、腐食環境下における対極金属材料との直接的または間接的な接触時に局部腐食が発生する被評価金属材料について、腐食寿命の推定および防錆設計を精度高く評価することができる。さらには、対極金属材料に対する被評価金属材料の材料選定、および、対極金属材料と被評価金属材料との組み合わせ構造を含む製品設計を最適化することができる。
【００７０】
なお、上述した実施の形態では、互いに異種の各金属材料（被評価金属材料および対極金属材料）を接触させる腐食環境として、電解液（例えばＮａＣｌ水溶液）等の水溶液を例示していたが、本発明は、これに限定されるものではない。本発明において、腐食環境は、水溶液中の環境であってもよいし、大気環境であってもよい。
【００７１】
また、上述した実施の形態により本発明が限定されるものではなく、上述した各構成要素を適宜組み合わせて構成したものも本発明に含まれる。例えば、被評価金属材料は、上述した実施例１，２に例示したアルミニウム合金に限定されず、対極金属材料に比べて電位が卑な金属材料であればよい。また、被評価金属材料のカップリング電位の測定に用いる参照電極は、Ａｇ／ＡｇＣｌ電極または飽和カロメル電極に限定されず、被評価金属材料のカップリング電位測定条件等に応じて適切に選定されたものであればよい。その他、上述した実施の形態に基づいて当業者等によりなされる他の実施の形態、実施例および運用技術等は全て本発明に含まれる。
【符号の説明】
【００７２】
１  被評価金属材料
２  対極金属材料
３  参照電極
１０  ガルバニック腐食測定装置
１１  容器
１２  腐食液
１３  無抵抗電流計
１４  塩橋
Ｌ１，Ｌ２  分極曲線
Ｌ３，Ｌ１２  相関線
Ｌ１１  通常の分極曲線
Ｐ１，Ｐ２，Ｐ３  測定点
Ｐ１１，Ｐ１２  交点
【図１】
0006048445.tif 000003
【図２】
0006048445.tif 000004
【図３】
0006048445.tif 000005
【図４】
0006048445.tif 000006
【図５】
0006048445.tif 000007
【図６】
0006048445.tif 000008
【図７】
0006048445.tif 000009
【図８】
0006048445.tif 000010
【図９】
0006048445.tif 000011
【図１０】
0006048445.tif 000012
【図１１】
0006048445.tif 000013